(57)【特許請求の範囲】
【請求項１】
ポリマー溶液から成る所定厚みの溶液膜を基板上に形成する工程と、
加湿された気体を、ノズルから前記溶液膜の表面に、当該表面に対して平行な前記気体の流れが存在するように吹き付け、前記気体の吹き付け方向と反対方向で前記溶液膜の表面に平行な方向に前記ノズルを移動させ、前記溶液膜の表面に、結露による水滴を形成する工程と、
前記溶液膜に含まれる溶媒を蒸発させる工程と、
前記溶液膜に含まれる水滴を蒸発させる工程とを、有し、
前記水滴に対応する空孔をフィルムの内部または表面に形成することを特徴とするフィルムの製造方法。
【請求項２】
前記ポリマー溶液には、水よりも沸点が低い溶媒が含まれている請求項１に記載のフィルムの製造方法。
【請求項３】
前記ポリマー溶液には、水よりも沸点が低い二種類以上の溶媒が含まれている請求項１に記載のフィルムの製造方法。
【請求項４】
前記ノズルは、当該ノズルの移動方向に沿って前記溶液膜の表面における第１端部から第２端部まで移動し、その後に、前記溶液膜の表面から遠ざかる請求項１〜３のいずれかに記載のフィルムの製造方法。
【請求項５】
チャンバー内の温度および湿度を一定に制御した後に、前記チャンバー内で、前記気体を、前記ノズルから前記溶液膜の表面に吹き付ける請求項１〜４のいずれかに記載のフィルムの製造方法。
【請求項６】
前記溶液膜の表面において、前記ノズルから吹き付けられる気体の露点以下の温度となるように、前記基板の温度を制御し、その後に、前記気体を、前記ノズルから前記溶液膜の表面に吹き付ける請求項１〜５のいずれかに記載のフィルムの製造方法。
【請求項７】
前記溶液膜の全表面に、結露による水滴を形成した後、前記溶液膜の表面付近の温度が露点付近になるように、前記基板の温度を上げ、その状態を維持し、前記溶液膜に含まれる溶媒を蒸発させる請求項１〜６のいずれかに記載のフィルムの製造方法。
【請求項８】
所定厚みの溶液膜が形成された基板を保持する基板保持台と、
前記基板保持台の周囲雰囲気を一定の温度および湿度に保つことが可能なチャンバと、
加湿された気体を、前記溶液膜の表面に、当該表面に対して平行な前記気体の流れが存在するように吹き付けるノズルと、
前記気体の吹き付け方向と反対方向で前記溶液膜の表面に平行な方向に前記ノズルを移動させることが可能なノズル移動手段と、
前記基板の温度を制御する基板温度制御手段とを有するフィルムの製造装置。
【請求項９】
前記気体を吹き出すノズルの吹き出し口は、前記溶液膜の表面に対して略平行な方向を向いている請求項８に記載のフィルムの製造装置。
【発明の詳細な説明】
【技術分野】
【０００１】
本発明は、ハニカム構造を有するフィルムの製造方法および製造装置に関する。
【背景技術】
【０００２】
ハニカム構造を有するフィルムは、細胞培養用基材として有用であると考えられている。また、特定の孔径と孔径バラツキをもつハニカム構造のフィルムは、血液濾過膜などとしても利用されることが期待されている。この濾過膜は輸血用の全血から白血球を除去するためなどに用いられる。
【０００３】
ところで、近年、種々の病症を治療するためにステントなどの医療用具を体内に留置することが行われている。たとえば、ガンなどで狭窄・閉鎖した胆管や尿管を拡張するための医療用具として胆管ステントや尿管ステントが知られている。
【０００４】
これらのステントを用いる場合には、ガンの進行により、一旦拡張した胆管や尿管が再狭窄・閉鎖してしまう場合がある。そこで、これを防ぐために、ステントなどの医療器具の表面に被覆層を設け、この被覆層の存在によりガンの進行を抑制させる試みも提案されている。この被覆層として、ハニカム構造を有するフィルムを用いようとする試みが、本出願人により提案されている（特許文献１）。
【０００５】
下記の特許文献２には、ハニカム構造を有するフィルムの製造方法および製造装置が開示されている。この文献に記載してある方法では、まず、高分子溶液を、基板上にキャストし、溶液膜を形成する。その後に、溶液膜の表面に、結露水からなる水滴を形成する。この水滴を溶液膜中に含有させ、その後に、溶液膜中の溶媒の蒸発と、水滴の蒸発とを行い、ハニカム構造を有するフィルムを製造することができる。
【０００６】
しかしながら、従来のハニカム構造を有するフィルムの製造方法および製造装置では、溶液膜の表面に加湿された空気をノズルから略垂直に吹き付け、溶液膜を保持する基板を、ノズルの吹き出し方向に対して略垂直方向に移動させている。このため、溶液膜に対しては、溶液膜の表面に結露が開始する時点から全面に結露するまでの時点で、空気の吹き付け速度が一定であり、径が揃った結露水を溶液膜の全面に対して均一に一層のみ形成することが困難である。溶液膜の全面に結露水が生じすぎても、少なすぎても、均一な孔径の空孔が形成された周期的なハニカム構造を有するフィルムを製造することは困難である。
【０００７】
また、従来のハニカム構造を有するフィルムの製造方法および製造装置では、溶液膜が形成される基板がノズルに対して移動する構成であり、溶液膜の表面に加湿された空気をノズルから略垂直に吹き付けていることから、溶液膜の表面の平行度を保持することが困難である。そのため、得られるフィルムの膜厚のバラツキなどが生じ、結果として、周期的なハニカム構造を有するフィルムを製造することは困難である。
【特許文献１】ＰＣＴ／ＪＰ２００６／３０８９８０
【特許文献２】特開２００６−７０２５４号公報
【発明の開示】
【発明が解決しようとする課題】
【０００８】
本発明は、このような実状に鑑みてなされ、均一な孔径を有する空孔が形成された周期的なハニカム構造のフィルムを効率的に製造することができるフィルムの製造方法および製造装置を提供することを目的とする。
【課題を解決するための手段】
【０００９】
上記目的を達成するために、本発明に係るフィルムの製造方法は、
ポリマー溶液から成る所定厚みの溶液膜を基板上に形成する工程と、
加湿された気体を、ノズルから前記溶液膜の表面に、当該表面に対して平行な前記気体の流れが存在するように吹き付け、前記気体の吹き付け方向と反対方向で前記溶液膜の表面に平行な方向に前記ノズルを移動させ、前記溶液膜の表面に、結露による水滴を形成する工程と、
前記溶液膜に含まれる溶媒を蒸発させる工程と、
前記溶液膜に含まれる水滴を蒸発させる工程とを、有し、
前記水滴に対応する空孔をフィルムの内部または表面に形成することを特徴とする。
【００１０】
本発明に係るフィルムの製造装置は、
所定厚みの溶液膜が形成された基板を保持する基板保持台と、
前記基板保持台の周囲雰囲気を一定の温度および湿度に保つことが可能なチャンバと、
加湿された気体を、前記溶液膜の表面に、当該表面に対して平行な前記気体の流れが存在するように吹き付けるノズルと、
前記気体の吹き付け方向と反対方向で前記溶液膜の表面に平行な方向に前記ノズルを移動させることが可能なノズル移動手段と、
前記基板の温度を制御する基板温度制御手段と、を有する。
【００１１】
本発明に係るフィルムの製造方法および製造装置では、基板を移動させることなく、ノズルを移動させるために、基板の上に形成される溶液膜の平行度を保ちやすい。また、気体を吹き出すノズルを、気体の吹き付け方向と反対方向で溶液膜の表面に平行な方向に移動させるために、溶液膜の表面では、ノズルが遠ざかるにつれて、気体の吹き付け速度が減少する。そのため、既に結露水が形成された溶液膜の表面では、新たな結露水が生じることはなくなり、結露水が二層以上に形成されるなどの不都合を防止することができる。
【００１２】
さらに、溶液膜の表面において、結露水が生じている表面部分と、まだ結露水が形成されていない表面部分との境界が、ノズルの移動に連れて徐々に移動し、水滴間や水滴のクラスター間に働く圧縮応力を逃がしやすい。
【００１３】
これらの結果として、本発明に係るフィルムの製造方法および製造装置では、均一な孔径を有する空孔が形成された周期的なハニカム構造のフィルムを効率的に製造することができる。また、ノズルから吹き出されるガスの吹き出し速度、ノズルの移動速度、ノズルの吹き出し口の角度などを制御することで、ハニカム構造における空孔の大きさや周期パターンなどを変化させることも可能である。
【００１４】
さらに、本発明に係るフィルムの製造方法および製造装置では、フィルムの製造後に、ロール状にフィルムを巻き付ける工程がないため、ハニカム構造が潰れるなどの不都合もない。
【００１５】
好ましくは、前記ポリマー溶液には、水よりも沸点が低い溶媒が含まれている。溶液膜中の溶媒を最初に蒸発させ、その後に、水滴を蒸発させて水滴に対応する空孔をフィルムの内部に形成し、ハニカム構造を得るためである。
【００１６】
前記ポリマー溶液には、水よりも沸点が低い二種類以上の溶媒が含まれてもよい。溶媒の蒸発速度を制御することにより、周期性の高いハニカム構造のフィルムを得ることができる。
【００１７】
好ましくは、前記ノズルは、当該ノズルの移動方向に沿って前記溶液膜の表面における第１端部から第２端部まで移動し、その後に、前記溶液膜の表面から遠ざかる。溶液膜の表面において、結露水が生じている表面部分と、まだ結露水が形成されていない表面部分との境界が、ノズルの移動に連れて徐々に移動し、溶液膜の表面の全面に結露水が形成された後には、溶液膜の表面からノズルが離れていることが好ましい。溶液膜の表面に多重に結露水の層が形成されないようにするためである。
【００１８】
好ましくは、チャンバー内の温度および湿度を一定に制御した後に、前記チャンバー内で、前記気体を、前記ノズルから前記溶液膜の表面に吹き付ける。また、好ましくは、前記溶液膜の表面において、前記ノズルから吹き付けられる気体の露点以下の温度となるように、前記基板の温度を制御し、その後に、前記気体を、前記ノズルから前記溶液膜の表面に吹き付ける。
【００１９】
好ましくは、前記溶液膜の全表面に、結露による水滴を形成した後、前記溶液膜の表面付近の温度が露点付近になるように、前記基板の温度を上げ、その状態を維持し、前記溶液膜に含まれる溶媒を蒸発させる。
【００２０】
好ましくは、前記気体を吹き出すノズルの吹き出し口は、前記溶液膜の表面に対して略平行な方向を向いている。吹き出し口の吹き出し角度は、制御可能になっていてもよい。
【発明を実施するための最良の形態】
【００２１】
以下、本発明を、図面に示す実施形態に基づき説明する。
図１（Ａ）は本発明の一実施形態に係るハニカム構造のフィルムの要部断面図、図１（Ｂ）は本発明の他の実施形態に係るハニカム構造のフィルムの要部断面図、図１（Ｃ）は本発明のさらに他の実施形態に係るハニカム構造のフィルムの要部断面図、
図２は図１（Ａ）に示すハニカム構造のフィルムの平面図、
図３は本発明の一実施形態に係るフィルムの製造装置、
図４は図３に示すノズルと基板との関係を示す斜視図、
図５は結露水の形成過程を示す概略断面図、
図６は基板の温度経時変化を示すグラフである。
【００２２】
図１（Ａ）、図１（Ｂ）および図２に示すように、後述する本実施形態のフィルムの製造方法により形成されるフィルム２は、略均一な孔径の空孔４が平面方向に規則正しく周期的に形成してあるハニカム構造のフィルムである。なお、図１（Ａ）に示す実施形態のフィルム２では、空孔４は、平面方向に相互に一部が接触して形成してあり、フィルム２の一方の面のみに開口している。なお、図1（Ｃ）に示すように、隣接する空孔４の接触部は、相互に連通していても良い。
【００２３】
後述する本実施形態のフィルムの製造方法の製造条件によっては、図１（Ａ）および図１（Ｃ）に示すフィルム２のみではなく、たとえば図１（Ｂ）に示すフィルム２を製造することもできる。図１（Ｂ）に示すフィルム２では、空孔４は、平面方向に相互に接触せずに形成してあり、フィルム２の両側の面に開口している。
【００２４】
なお、図１（Ａ）および図１（Ｂ）に示すいずれのフィルム２でも、空孔４は、フィルム２の平面方向に沿って一層で形成されることが好ましい。空孔４の平均孔径は、通常０．０５〜１００μmであり、０．１〜１００μmであることが好ましく、０．１〜２０μmであることがより好ましく、０．５〜１０μmであることがさらに好ましい。このような平均孔径を有する空孔４を有するハニカム構造のフィルム２は、細胞増殖抑制作用に優れている。ただし、この実施形態のフィルム２の用途は、たとえばステントの表面に具備されるフィルムとしての医療用に限定されず、その他の用途に幅広く使うことができる。
【００２５】
ここで、孔径とは孔の開口形状に対する最大内接円の直径を指し、例えば、孔の開口形状が実質的に円形状である場合はその円の直径を指し、実質的に楕円形状である場合はその楕円の短径を指し、実質的に正方形状である場合はその正方形の辺の長さを指し、実質的に長方形状である場合はその長方形の短辺の長さを指すものである。当該孔径の測定は走査型電子顕微鏡（ＳＥＭ）等を用いて行うことができる。
【００２６】
本実施形態のフィルム２において、空孔４の孔径の変動係数〔＝標準偏差÷平均値×１００（％）〕が３０％以下であることが好ましく、孔径の変動係数が２０％以下であることがより好ましい。このような孔径の均一性が高い多孔構造（ハニカム構造）が構成されることにより、より優れた細胞増殖抑制作用を有するフィルム２を得ることができる。
【００２７】
フィルム２を構成する樹脂としては、特に限定されず、非生体分解性樹脂と生体分解性樹脂のいずれも使用できる。生体内において細胞増殖抑制作用を長期間持続させる観点からは、生体内で容易に分解されない非生体分解性樹脂から形成されてなるものが好ましい。
【００２８】
本発明のフィルム２を構成する樹脂の具体例としては、ポリブタジエン（１，２−ポリブタジエン、１，４−ポリブタジエン）、ポリイソプレン、スチレン−ブタジエン共重合体、スチレン−イソプレン共重合体、アクリロニトリル−ブタジエン−スチレン共重合体などの共役ジエン系高分子；ポリε−カプロラクトン；ポリウレタン；酢酸セルロース、セルロイド、硝酸セルロース、アセチルセルロース、セロファンなどのセルロース系高分子；ポリアミド６、ポリアミド６６、ポリアミド６１０、ポリアミド６１２、ポリアミド１２、ポリアミド４６などのポリアミド系高分子；ポリテトラフルオロエチレン、ポリトリフルオロエチレン、パーフルオロエチレン−プロピレン共重合体などのフッ素高分子；ポリスチレン、スチレン−エチレン−プロピレン共重合体、スチレン−エチレン−ブチレン共重合体、塩素化ポリエチレン−アクリロニトリル−スチレン共重合体、メタクリル酸エステル−スチレン共重合体、スチレン−アクリロニトリル共重合体、スチレン−無水マレイン酸共重合体、アクリル酸エステル−アクリロニトリルースチレン共重合体などのスチレン系高分子；ポリエチレン、塩素化ポリエチレン、エチレン−α−オレフィン共重合体、エチレン−酢酸ビニル共重合体、エチレン−塩化ビニル共重合体、エチレン−酢酸ビニル共重合体、ポリプロピレン、オレフィン−ビニルアルコール共重合体、ポリメチルペンテンなどのオレフィン系高分子；フェノール樹脂、アミノ樹脂、尿素樹脂、メラミン樹脂、ベンゾグアナミン樹脂などのホルムアルデヒド系高分子；ポリブチレンテレフタレート、ポリエチレンテレフタレート、ポリエチレンナフタレートなどのポリエステル系高分子；エポキシ樹脂；ポリ（メタ）アクリル酸エステル、ポリ−２−ヒドロキシエチルアクリレート、メタクリル酸エステル−酢酸ビニル共重合体などの（メタ）アクリル系高分子；ノルボルネン系樹脂；シリコン樹脂；ポリ乳酸、ポリヒドロキシ酪酸、ポリグリコール酸などのヒドロキシカルボン酸の重合体；などが挙げられる。これらは１種単独で、あるいは２種以上を組み合わせて用いることができる。
【００２９】
これらの中でも、細胞増殖抑制作用を有するフィルムを得るためには、共役ジエン系高分子、スチレン系高分子またはポリウレタンの使用がより好ましく、１，２−ポリブタジエンの使用が特に好ましい。
【００３０】
また、フィルム２を構成する樹脂には、両親媒性物質を添加してもよい。添加する両親媒性物質としては、ポリエチレングリコール−ポリプロピレングリコールブロック共重合体；アクリルアミドポリマーを主鎖骨格とし疎水性側鎖としてドデシル基と親水性側鎖としてラクトース基またはカルボキシル基を併せ持つ両親媒性樹脂；ヘパリンやデキストラン硫酸、核酸（ＤＮＡやＲＮＡ）などのアニオン性高分子と長鎖アルキルアンモニウム塩とのイオンコンプレックス；ゼラチン、コラーゲン、アルブミンなどの水溶性タンパク質を親水性基とした両親媒性樹脂；ポリ乳酸−ポリエチレングリコールブロック共重合体、ポリε−カプロラクトン−ポリエチレングリコールブロック共重合体、ポリリンゴ酸−ポリリンゴ酸アルキルエステルブロック共重合体などの両親媒性樹脂；などが挙げられる。
【００３１】
本実施形態では、このようなハニカム構造のフィルム２の厚みは、特に限定されないが、０．０５〜１００μｍであるのがより好ましく、０．５〜２０μｍであるのが更に好ましい。本実施形態のフィルム２は、図３に示すフィルムの製造装置１０により製造される。
【００３２】
この製造装置１０は、チャンバ１２を有し、そのチャンバ１２の内部に、基板１４を保持する基板保持台１６が固定してある。基板保持台１６の下部には、基板温調装置１８が装着してある。基板温調装置１８の内部には、たとえばペルチェ素子などの冷却素子が装着してあり、電源操作盤２４および温度コントローラ２２からの電力供給により、基板１４の温度を制御するようになっている。
【００３３】
チャンバー１２の内部であって、基板１４の上方には、吹き出し口３０ａを有するノズル３０がＸ軸方向に移動自在に配置してある。ノズル３０は、連結具３４を介して移動ユニット３２に連結してあり、モータ３５を回転駆動させて駆動軸３８を軸回りに回転させることで、移動ユニット３２が、駆動軸ノズル３０と共に、Ｘ軸方向に移動するようになっている。
【００３４】
モータ３５は、たとえばステップもモータであり、その回転数などを制御することで、ノズル３０のＸ軸方向の移動速度、停止位置などを制御することができる。また、ノズル３０が連結具３４を介して移動ユニットに連結してあり、連結具３４を回動ヒンジなどで構成することで、Ｘ軸に対するノズル３０の吹き出し口３０ａから吹き出される気体における主流の吹き出し方向３０ｂの角度を変化させることができる。
【００３５】
たとえば図３に示す例では、吹き出し方向３０ｂは、ほとんどＸ軸の方向と平行であるが、Ｘ軸に対して、＋１５度〜−１５度の範囲で傾斜させても良い。また、ノズル３０をＸ軸方向に移動させる途中において、その角度を変化させるようにしても良い。
【００３６】
ノズル３０の吹き出し口３０ａから吹き出される気体は、加湿されており、その相対湿度は、好ましくは６０〜９５％であり、チャンバ１２の内部の相対湿度よりは、少し湿度が高いガスが吹き出される。吹き出し口３０ａから吹き出される気体は、一般には、空気であるが、場合によっては、その他のガスでも良い。加湿された空気は、ノズル３０の上部に接続してあるダクト３６を通してチャンバ１２の外部から導入される。
【００３７】
チャンバ１２の内部は、温度センサ、湿度センサ、圧力センサなどにより、その内部の温度、湿度、圧力が検出され、一定な温度、湿度、圧力に制御される。チャンバ１２の内部の温度は、たとえば１５〜３０°Ｃであり、その内部の相対湿度は、たとえば１０〜９５％である。チャンバ１２の上部には、プレナムチャンバ１２ａが装着してあり、ダクト１２ｂを通して導入された一定温度および湿度の空気を、チャンバ１２内に向けて層流状態で均一に供給するようになっている。この例では、プレナムチャンバ１２ａは、チャンバ１２との境界に格子状の金属板などが配置してある箱形状を有する。
【００３８】
図４および図５に示すように、この実施形態では、長方形状の基板１４の外周に沿って、外周縁凸部１５が形成してあり、基板１４の上面に、後工程にてフィルム２となる溶液膜２ａが形成される。重力以外の外力が作用しない状態では、溶液膜２ａの表面は、Ｘ軸およびＹ軸に平行であり、鉛直方向のＺ軸に垂直である。この実施形態では、Ｙ軸は、基板１４の長手方向と平行である。
【００３９】
基板１４は、たとえばガラス基板、金属基板、シリコン基板などの無機基板で構成されることが好ましいが、ポリプロピレン、ポリエチレン、ポリエーテルケトンなどの高分子からなる有機基板でもよい。
【００４０】
図４に示すように、ノズル３０における吹き出し口３０ａの幅Ｗ１は、基板１４の上面に形成される溶液膜２ａの幅Ｗ２よりも大きいことが好ましく、さらに好ましくは基板１４のＹ軸方向の幅よりも大きいことが好ましい。
【００４１】
図５に示すように、ノズル３０は、吹き出し口３０ａから吹き出されるガスの主流の吹き出し方向３０ｂに対して反対方向のＸ軸に沿って移動する。その際には、ノズル３０の吹き出し口３０ａの下端と、基板１４の外周縁凸部１５との隙間ｈ１は、特に限定されないが、０より大きく、好ましくは５０ｃｍ以内、さらに好ましくは３０ｃｍ以内、特に好ましくは１５ｃｍ以内である。この隙間ｈ１が離れすぎると、吹き出し方向３０ｂが溶液膜２ａの表面に平行な場合には、吹き出し口３０ａからの気体が溶液膜２ａの表面に当たりにくくなる。
【００４２】
図５に示す状態でのＸ軸に沿ったノズル３０の移動速度は、吹き出し口３０ａから吹き出される気体の速度などとの関係で決定され、好ましくは０．１ｃｍ／分〜１００ｃｍ／分である。吹き出し口３０ａから吹き出される気体の速度は、特に限定されないが、好ましくは０．０１ｍ／秒〜５ｍ／秒である。
【００４３】
次に、本発明の一実施形態に係るフィルムの製造方法について説明する。まず、図３に示すチャンバ１２の内部の温度および湿度を一定に制御する。チャンバ１２の内部の温度および湿度の範囲については、上述したとおりである。
【００４４】
次に、チャンバ１２の内部において、図５に示すように、基板１４の表面に、溶液膜２ａを形成する。溶液膜２ａは、ポリマー溶液を基板１４の表面に塗布あるいは流し込むことにより形成される。その時には、図３に示す温調装置１８による基板１４の冷却は行わず、基板１４の温度は、チャンバ１２の内部温度と略同じである。溶液膜２ａの当初膜厚ｔ０は、２〜１０mm、さらに好ましくは３〜７mm程度である。
【００４５】
溶液膜２ａを形成するためのポリマー溶液には、非水溶性の有機溶媒が含まれる。
【００４６】
有機溶媒としては、クロロホルム、塩化メチレンなどのハロゲン化炭化水素系溶媒；ｎ−ペンタン、ｎ−ヘキサン、ｎ−ヘプタンなどの飽和炭化水素系溶媒；シクロペンタン、シクロヘキサンなどの脂環式炭化水素系溶媒；ベンゼン、トルエン、キシレンなどの芳香族炭化水素系溶媒；酢酸エチル、酢酸ブチルなどのエステル系溶媒；ジエチルケトン、メチルイソブチルケトンなどのケトン系溶媒；二硫化炭素；などが挙げられる。これらの有機溶媒は１種単独で、あるいはこれらの２種以上からなる混合溶媒として使用することができる。
【００４７】
有機溶媒に溶解する樹脂の濃度は、好ましくは０．０１〜１０重量％、より好ましくは０．０５〜５重量％である。樹脂濃度が０．０１重量％より低いと得られるフィルムの力学的強度が不足し望ましくない。また、樹脂濃度が１０重量％以上では、所望の多孔構造（ハニカム構造）が得られなくなるおそれがある。
【００４８】
溶液膜２ａには、両親媒性物質を樹脂組成物中に添加することが好ましい。なかでも、水に対して溶解性が低く、有機溶解に可溶である、両親媒性樹脂（以下「Ｃａｐ樹脂」という。）を添加することが好ましい。
【００４９】
このような両親媒性物質を添加することで、水滴の融合が抑えられ安定化するので、孔径の均一性がさらに向上した多孔構造を有する部材を得ることができる。両親媒性物質を添加する量は、樹脂：両親媒性物質の重量比で９９：１〜５０：５０であることが好ましい。
【００５０】
溶液膜２ａを形成した後、図３に示す温調装置１８により基板１４を冷却する。基板１４の冷却温度は、溶液膜２ａの表面が、ノズル３０の吹き出し口３０ａから吹き出される気体の露点以下となるように決定される。
【００５１】
その直後に、あるいは同時に、ノズル３０を、図５に示す基板１４におけるＸ軸方向に沿って一方の外周縁凸部１５の位置付近から、ノズル３０の吹き出し口３０ａの吹き出し方向３０ｂと反対方向のＸ軸に沿って他方の外周縁凸部１５に向けて移動させる。同時に、吹き出し口３０ａからの加湿された気体の吹き出しも開始する。ノズルの移動速度は、前述したとおりである。
【００５２】
図５に示すように、ノズル３０の移動に連れて、吹き出し口３０ａから吹き出された加湿された気体は、溶液膜２ａの表面に当たり、そこで露点以下に冷やされ、結露水の水滴４ａが発生し、溶液膜２ａの表面に徐々に形成される。ノズル３０がＸ軸方向に沿って吹き出し方向３０ｂと反対方向に移動することで、図４に示すように、溶液膜２ａの表面において、結露水の水滴４ａが形成されている領域が拡がる。その結果、結露水が生じている表面部分と、まだ結露水が形成されていない表面部分との境界が、ノズル３０の移動に連れて徐々に移動し、水滴間や水滴のクラスター間に働く圧縮応力を逃がしやすい。
【００５３】
なお、図４において、結露水の水滴４ａが形成されている領域が、山の形状に形成されるのは、吹き出し口３０ａから吹き出される気体の吹き出し速度が、吹き出し口３０ａにおいて、Ｙ軸方向の中央部で高く、両端部で低くなるからと考えられる。
【００５４】
図５の二点鎖線に示すように、ノズル３０の吹き出し口３０ａが、基板１４においてＸ軸方向の他方の端部に位置する外周縁凸部１５まで移動した後には、ノズル３０は、さらにＸ軸に沿って移動し続け、図３に示すように、ノズル３０は、基板１４からＸ軸方向に離れた位置で停止する。ただし、その後も、吹き出し口３０ａからは、加湿された気体を吹き出し続けることが好ましい。
【００５５】
図４に示す溶液膜２ａの全面に結露水による水滴４ａの膜が１層形成された段階では、ノズル３０は、基板１４からＸ軸方向に離れた位置にあり、図３に示す温調装置１８により、基板の温度を、露点付近の温度に上昇させる。チャンバ１２の内部温度は、一定温度と湿度に保持される。
【００５６】
その状態では、溶液膜２ａに含まれる溶媒が蒸発し、しかも、水滴４ａは、ほとんど蒸発しない。そのため、溶液膜２ａの厚みｔ０が減少し、水滴４ａは、溶液膜２ａの内部に取り込まれる。
【００５７】
溶液膜２ａの厚みｔ０が水滴４ａの外径と同程度になった段階で、図３に示す温調装置１８により、基板１４の温度を上げて、水滴４ａを蒸発させる。その結果、図５に示す水滴４ａに相当する部分が図１（Ａ）または図１（Ｂ）に示す空孔４となり、基板の温度を上げるタイミングなどを調節することにより、図１（Ａ）または図１（Ｂ）に示すようなハニカム構造のフィルム２を製造することが可能になる。なお、図６は、基板１４の温度制御の一例を示すグラフであり、結露による水滴４ａが溶液膜２ａの表面に形成された後には、基板の温度は、段階的に上げることが好ましい。また、以上の一連の動作は、チャンバ１２の内部で行われることが好ましい。
【００５８】
基板１４の表面に、たとえば図１（Ａ）または図１（Ｂ）に示すようなハニカム構造のフィルム２を製造した後、このフィルム２は、基板１４と共に、チャンバ１２から取り出される。その後に、基板１４からフィルム２が取り除かれる。なお、チャンバ１２の内部で、基板１４からフィルム２を取り除いても良い。
【００５９】
フィルム２は、その後に、延伸されても良い。あるいは、その他のフィルムと積層されても良い。また、基板１４が樹脂基板である場合には、フィルム２の製造過程において、基板１４と一体化して積層することも可能である。
【００６０】
本実施形態に係るフィルムの製造方法および製造装置では、基板１４を移動させることなく、ノズル３０を移動させるために、基板１４の上に形成される溶液膜２ａの平行度を保ちやすい。また、気体を吹き出すノズル３０を、気体の吹き付け方向３０ｂと反対方向で溶液膜２ａの表面に平行なＸ軸方向に移動させるために、溶液膜２ａの表面では、ノズル３０が遠ざかるにつれて、気体の吹き付け速度が減少する。そのため、既に結露水が形成された溶液膜２ａの表面では、新たな結露水が生じることはなくなり、結露水が二層以上に形成されるなどの不都合を防止することができる。
【００６１】
さらに、溶液膜２ａの表面において、結露水が生じている表面部分と、まだ結露水が形成されていない表面部分との境界が、ノズルの移動に連れて徐々に移動し、水滴間や水滴のクラスター間に働く圧縮応力を逃がしやすい。
【００６２】
これらの結果として、本実施形態に係るフィルムの製造方法および製造装置では、均一な孔径を有する空孔４が形成された周期的なハニカム構造のフィルム２を効率的に製造することができる。また、ノズル３０から吹き出されるガスの吹き出し速度、ノズルの移動速度、ノズルの吹き出し口の角度などを制御することで、ハニカム構造における空孔４の大きさや周期パターンなどを変化させることも可能である。
【００６３】
さらに、本実施形態に係るフィルム２の製造方法および製造装置では、フィルム２の製造後に、ロール状にフィルムを巻き付ける工程がないため、ハニカム構造が潰れるなどの不都合もない。
【００６４】
なお、本発明は、上述した実施形態に限定されるものではなく、本発明の範囲内で種々に改変することができる。
【００６５】
たとえば、本発明では、基板１４の温度を調節する温調装置１８としては、上述した実施形態に限定されない。また、ノズル３０を移動させるための機構としては、図示する実施形態に限定されない。
【実施例】
【００６６】
以下、本発明を、さらに詳細な実施例に基づき説明するが、本発明は、これら実施例に限定されない。
実施例１
【００６７】
本実施例のフィルム２を以下のようにして作製した。すなわち、1,2-ポリブタジエン（商品名  RB820  JSR社製）と、Ｃａｐ樹脂（重量平均分子量：６２，０００、数平均分子量：２１，０００）とを重量比２０：１の割合で混合した後にクロロホルムに溶解し、濃度５．０ｍｇ／ｍＬの樹脂溶液（１）を調製した。
【００６８】
調製した樹脂溶液（１）を図５に示す基板１４の上にキャストし、次いで、チャンバ１２の内部を２３℃、相対湿度６０％の雰囲気下で、相対湿度８０％の高湿度空気を、ノズル３０の吹き出し口３０ａから吹き出した。また同時に、ノズル３０を、図５に示すように、吹き出し方向３０ｂと反対方向に移動させた。
【００６９】
ノズル３０の吹き出し口から吹き出される加湿空気の速度とノズル３０の移動速度とを制御し、フィルム試料を製造した。周期性の高いハニカム構造のフィルムが得られたことが確認された。
【図面の簡単な説明】
【００７０】
【図１】図１（Ａ）は本発明の一実施形態に係るハニカム構造のフィルムの要部断面図、図１（Ｂ）は本発明の他の実施形態に係るハニカム構造のフィルムの要部断面図、図１（Ｃ）は本発明のさらに他の実施形態に係るハニカム構造のフィルムの要部断面図である。
【図２】図２は図１（Ａ）に示すハニカム構造のフィルムの平面図である。
【図３】図３は本発明の一実施形態に係るフィルムの製造装置である。
【図４】図４は図３に示すノズルと基板との関係を示す斜視図である。
【図５】図５は結露水の形成過程を示す概略断面図である。
【図６】図６は基板の温度経時変化を示すグラフである。
【符号の説明】
【００７１】
２…  フィルム
２ａ…  溶液膜
４…  空孔
４ａ…  水滴
１０…  フィルムの製造装置
１２…  チャンバ
１４…  基板
１６…  基板保持台
１８…  基板温調装置
３０…  ノズル
３０ａ…  吹き出し口
３０ｂ…  吹き出し方向
３５…  モータ
【図１】
0005083535.tif 000002
【図２】
0005083535.tif 000003
【図３】
0005083535.tif 000004
【図４】
0005083535.tif 000005
【図５】
0005083535.tif 000006
【図６】
0005083535.tif 000007